Pendant cette phase de chauffage, la pression développée dans le moule et qui est due au dégagement des gaz-des agents porophores, est réglée au moyen d'une soupape de surpression .Ensuite on refroidit l'objet et on peut ensuite ouvrir le chapeau ou bouchon de l'entrée supérieure du moule .Le moule peut être ensuite placé facultativement dans une chambre de pression où il est soumis à une pression suffisante pour comprimer le produit mousse contenu dans le moule, de sorte que l'obJet peut alors être facilement extrait du moule .Lorsqu'un objet a été extrait de ce moule, on supprime la pression de la chambre, on ouvre cette chambre et on en extrait l'objet fini D'autres cnractéristiques de l'invention ressortiront de la description qui va suivre Au dessin annexé, donné uniquement à titre d'exemple:: la Fig.1 est une vue schématique et en partie en coupe de l'appareil utilisé pour la mise en oeuvre du procédé suivant l'invention ; la Fig,2 est une vue en coupe de la chambre de mise sous pression qui est utilisée pour extraire l'objet du moule dans la mise en oeuvre du procédé suivant l'invention ; la Fig.3 est une vue en coupe d'un objet moulé réalisé suivant l'invention La différence la plus perceptible entre un objet réalisé par le procédé suivant l'invention et un objet de la technique antérieure consiste, ainsi qu'on l'a indiqué plus haut, dans la texture de la peau extérieure .A la différence des objets de la technique antérieure, dans lesquels la peau extérieure est tenace, résistante et impénétrable, la peau de l'objet suivant 1" invention contient des cellules ou alvéoles , et elle est souple et facile à plier . Cette peau ressemble de très près à la peau humaine par ses cara##téristiques Pour obtenir ce résultat, on incorpore une petite quantité d'un agent porophore dans le plastisol utilisé pour former la peau extérieure En général, pour la fabrication des poupées , il est préférable que la peau extérieure soit principalement composée d'une structure à cellules fermées plutat que d'une structure à cellules ouvertes Ceci assure à la peau une bonne imperméabilité à l'eau et aux autres fluides .Par contre, une structure à cellules ou- vertes laisserait les liquides traverser la peau et astre absorbés par le corps principal de l'objet Dans toutes les applications de la technique antérieure dans lesquelles une peau ou couche extérieure était formés sur un corps en mousse , la peau ne contenait pas d'agent porophore de sorte qu'elle possédait des caractéristiques de toucher, texture et appa rence nettement différente de celles du corps Le plastisol utilisé pour former la peau extérieure de l'ob- jet suivant l'invention doit être choisi de façon à donner une surface lisse qui est souple, douce au toucher et qui ressemble a'aussi près que possible à la peau humaine , en particulier lorsqu'on la plisse en la pliant . Pour atteindre les buts visés indiqués plus haut, on peut utiliser de nombreuses formules clas- siques de plastisol , puisque les propriétés recherchées sont dans une grande mesure ddwerminées par la très petite quantité d'agent porophore utilisé conformément à l'invention .Les compositions de plastisol contiennent normalement une résine vinylique telle qu'un chlorure de polyvinyle, un plastifiant approprié des activateurs qui servent à régler la température à laquelle le moussage commence, un stabilisant qui donne au plastisol sa stabilité à la chaleur, les pigments éventuels et, naturellement, la petite quantité d'agent porophore .On trouve dans le brevet des Etats-Unis d'Amérique, NO 1 293 094 des exemples types de compositions de plastisol et d'agents porophores Pour obtenir la texture de peau particulière désirée , on peut appliquer une méthode par tatonnement relativement directe par laquelle on peut déterminer le rapport entre les quantités de plastifiant et de résine, ainsi que les proportions de tous les autres constituants de la composition Pour obtenir la texture particulière de peau conforme à la nouvelle solution apportée par la présente invention, la quantité d'agent porophore incorporée dans la formule de plastisol de la peau n'est pas critique, ainsi qu'on ltexpliquera plus bas .Par exemple, on peut utiliser jusqu'à 10 parties d'agent porophore pour 100 parties de résine.Le paramètre important, plus que la quantité d'agent porophore utilisée , est la quantité de l'agent porophore in corpord dans la composition de la peau qui est effectivement activée à la température de durcissement de la peau . Ceci dépend du type de itactivateur utilisé dans la formule .Si l1activa- teur est prévu pour activer l'axent porophore à des températures très élevées, à peu près équivalentes à la température ê laquelle la peau est chauffée, ou même plus élevées, seule une petite quantité de l'agent porophore dégagera effectivement des gaz pour gonfler la peau dans un temps déterminé .Le choix de 1 'ac- tivateur affecte profondément la vitesse de dégagement des gaz dans un temps et à une température donnés mais, comme l'activateur se comporte comme un satalyseur, le choix de sa vitesse ne peut pas fixer une limite absolue à la quantité de gaz dégagée En fait, si la température et la nature de l'activateur sont données, la quantité d'agent activée dépend du temps.On a constaté que, pour produire le résultat le plus avantageux, 0,1 à 2 parties d'agent porophore pour IDD, parties de résine doivent être activées à l'intérieur de la peau à la température de durcissement la composition de la partie principale du corps contenue à l'intérieur de la peau, et que l'on appelle également le bourrage ou le remplissage, est essentiellement la même que celle de la peau , la principale différence entre ces deux compositions résidant dans la quantité d'agent porophore qui est activée A la différence de ce quS se produit pour la peau, on cherche normalement à obtenir dans le corps principal la densité de mousse la plus faible pour une composition donnée Naturellement, les propriétÉs da remplissage ne sont pas aussi critiques que celles da la peau extérieure C'est ainsi qu'il est possible de choisir une plus grande diversité de formules, qui dépendent de la souplesse, de la résistance, de la durée de vie etc qu'on désire obtenir dans le corps principal Toutefois, ppur la simplicité de la fabrication, et pour d'autres considérations analogues, comme indiqué plus haut, la composition du remplissage doit normalement Aetre très rapprochée de celle utilisée pour la peau, les seules différences entre cas compositiorsrési- dant dans les proportions desdiverses matières .Toutefois, la différence principale de la composition de la peau et celle du remplissage réside dans la quantité d'agent porophore .On a constaté que au minimum 3 parties d'agent porophore pour 180 parties de résine doivent être activées à la température de durcissement pour que le remplissage soit formé d'une mousse d'une densité raisonnable .En général, cette proportion peut atteindre,suivant la nature de la-composition, jusqu'a 10 parties d'agent porophore activé pour 100 parties de résine Pour donner un autre aspect de la relation entre la composition de la couche extérieure ou peau et celle du remplissage, on se référera maintenant aux densités qu'on désire obtenir dans les deux matières .Un exemple type de plastisol utilisé pour la peau et pour le remplissage possède une densité de 1. 200 à 1.280 grammes par dm3 .Lorsque 1'agent. porophore a été activé conformément à la présente invention et dans les quantités-qui ont été indiquées plus haut, la densité de la peau est ramenée à un intervalle compris entre 640 et 1120 g/dm) : Ceci est à comparer à la densité de la composition de remplissage à l'état final gonflé en mousse, qui est d'environ 160 g/dm3 . On peut donc voir que la peau est de 4 à 7 fois plus dense que le remplissage ou la masse principale de l'objet formé.